(57)【特許請求の範囲】
【請求項１】
終端がなくつなぎ目のない層を含む、中間転写体であって、
前記の終端がなくつなぎ目のない層は、ポリフェニルスルホンとポリシロキサンとからなるポリマーブレンドを含み、かつ、前記ポリマーブレンド中に分散したカーボンブラック粒子を有し、
前記ポリシロキサンは、前記の終端がなくつなぎ目のない層の合計重量に対して０．０５重量％〜０．２重量％の量で存在する、
中間転写体。
【請求項２】
前記ポリフェニルスルホンが、以下の式によってあらわされ
【化１】
0005715580.tif 000004
式中、ｎが３０〜５，０００である、請求項１に記載の中間転写体。
【請求項３】
前記ポリシロキサンが、ポリエステルで改質されたポリジメチルシロキサン、ポリエーテルで改質されたポリジメチルシロキサン、ポリアクリレートで改質されたポリジメチルシロキサン、ポリエステルポリエーテルで改質されたポリジメチルシロキサン、及びそれらの混合物からなる群から選択される、請求項１又は請求項２に記載の中間転写体。
【請求項４】
前記の終端がなくつなぎ目のない層が、リン酸エステルをさらに含む、請求項１〜請求項３のいずれか一項に記載の中間転写体。
【発明の詳細な説明】
【技術分野】
【０００１】
本開示は、一般的に、デジタル式、多重現像式などを含む電子写真式の画像形成装置に有用な新規の層に関する。
【背景技術】
【０００２】
電子写真印刷では、中間転写体に用いられる材料は、典型的には、ポリイミド樹脂に分散した導電性粉末で構成される。中間転写体は、典型的には、ベルトであり、このベルトは、つなぎ目があってもよく、つなぎ目がなくてもよい。ポリイミド樹脂は、熱可塑性ポリイミド樹脂、熱硬化性ポリイミド樹脂、例えば、ポリイミド、ポリイミドの前駆体、ポリアミドイミドを含む。導電性粉末は、カーボンブラック、アセチレンブラック、酸化スズ、酸化インジウム、チタン酸カリウム、使用可能なその他の種類の導電性粉末および半導電性粉末を含む。
【０００３】
しかし、中間転写体にポリイミドを用いる場合、特定の課題が生じる。これらの課題としては、製造中の環境への排出物、複雑な製造プロセスに起因する高コストが挙げられる。さらに、染み、摩耗、耐溶媒性に関する中間転写体の性能を向上させる必要がある。優れた靱性および高い光沢といった特性も、中間転写体に必要である。上述の要求事項を満たす材料が望ましいだろう。
【０００４】
押出コーティングプロセスは、典型的には、熱可塑性中間転写ベルトを製造するために使用される。入手可能なダイの大きさによって、押出プロセスから作られる中間転写ベルトの大きさは制限される。
【０００５】
中間転写ベルトを製造するために、押出プロセス以外のプロセスを使用することが望ましいだろう。中間転写ベルトの特性を向上させつつ、中間転写ベルトの製造費を安くすることも望ましいだろう。
【発明の概要】
【０００６】
一実施形態によれば、ポリフェニルスルホンとポリシロキサンとを含み、この中にカーボンブラック粒子が分散した、つなぎ目のない層を含む中間転写体が記載される。
【０００７】
一実施形態によれば、カーボンブラック粒子と、以下の式によってあらわされるポリフェニルスルホン
【化１】
0005715580.tif 000002
〔式中、ｎは、約３０〜約５０００である〕
と、ポリシロキサンとを、カーボンブラック粒子／ポリフェニルスルホン／ポリシロキサンの重量比が、約５／９４．９９／０．０１〜約２０／７８／２であるように含む、つなぎ目のない中間転写体が提供される。
【０００８】
別の実施形態によれば、ポリフェニルスルホンと、ポリシロキサンと、カーボンブラック粒子と、Ｎ−メチルピロリドン、Ｎ，Ｎ’−ジメチルホルムアミド、テトラヒドロフラン、Ｎ，Ｎ’−ジメチルアセトアミドからなる群から選択される溶媒とを含むコーティング組成物が記載される。
【図面の簡単な説明】
【０００９】
【図１】図１は、画像装置の概略図である。
【図２】図２は、本明細書に開示した実施形態の模式図である。
【発明を実施するための形態】
【００１０】
図１を参照すると、画像形成装置は、以下に詳細に記載するような中間転写体を備えている。この画像形成装置は、一次転写によって、像保持体で作成されたトナー画像を中間転写体に転写するための第１転写ユニットと、二次転写によって、中間転写体に転写されたトナー画像を転写材料に転写するための第２転写ユニットとを備える、中間転写式の画像形成装置である。また、この画像形成装置において、中間転写体は、トナー画像を転写材料に転写するための転写領域内に転写材料を運ぶための転写搬送体として与えられてもよい。高品質の画像を転写し、長期間にわたって安定なままである中間転写体を有することが必要である。
【００１１】
本明細書に記載する画像形成装置は、中間転写方式の画像形成装置であれば、特に制限されず、例としては、現像デバイスに単色のみが格納されている通常の単色画像形成装置、像保持体上に保持されているトナー画像を、順次中間転写体に繰り返し一次転写するためのカラー画像形成装置、中間転写体に連続して配置されるそれぞれの色の現像ユニットとともに、複数の像保持体を備えているタンデム型カラー画像形成装置が挙げられる。さらに特定的には、画像形成装置は、適宜、像保持体と、像保持体表面を均一に帯電させる帯電ユニットと、中間転写体表面を露光し、静電潜像を作成する露光ユニットと、現像溶液を用いて、像保持体表面に生成した潜像を現像し、トナー画像を作成する現像ユニットと、トナーユニットを転写材料に定着させる定着ユニットと、像保持体に付着したトナーおよび異物を除去するクリーニングユニットと、像保持体表面に残った静電潜像を除去する静電除去ユニットと、必要な場合には、既知の方法とを備えていてもよい。
【００１２】
像保持体として、既知のものを使用してもよい。像保持体の感光層として、有機系のアモルファスシリコン、または他の既知の材料を使用してもよい。円筒形の像保持体の場合、像保持体は、アルミニウムまたはアルミニウムアロイを押出成形し、表面処理を行う既知の方法によって得られる。ベルト形態の像保持体を使用してもよい。
【００１３】
帯電ユニットは、特に制限されず、既知の充電器を用いてもよく、例えば、導電性ローラーまたは半導体ローラー、ブラシ、フィルム、ゴム製ブレード、コロナ放電を利用するスコロトロン充電器またはコロトロン充電器などを用いた接触型充電器を用いてもよい。中でも、接触型帯電ユニットは、優れた電荷補償能を有する。帯電ユニットは、通常は、直流を電子写真用感光材料に印加するが、交流をさらに重ね合わせてもよい。
【００１４】
露光ユニットは、特に制限されず、例えば、半導体レーザービーム、ＬＥＤビーム、液晶シャッタービームなどの光源を用いることによって、または、このような光源から多面鏡を通すことによって、電子写真用感光材料の表面に所望の画像を露光する光学系デバイスを用いてもよい。
【００１５】
現像ユニットは、目的に応じて適切に選択されてもよく、例えば、一液型現像溶液または二液型現像溶液を用いることによって現像するための既知の現像ユニットを、ブラシおよびローラーを用いて、接触させるか、または接触させずに使用してもよい。
【００１６】
第１転写ユニットは、既知の転写充電器、例えば、部材、ローラー、フィルム、ゴム製ブレード、コロナ放電を利用するスコロトロン転写充電器またはコロトロン転写充電器を用いる接触型転写充電器を備えている。中でも、接触型転写充電器は、優れた転写電荷補償能を与える。転写充電器以外に、剥離型の充電器を一緒に使用してもよい。
【００１７】
第２転写ユニットは、第１転写ユニットと同じであってもよく、例えば、転写ローラーなど、スコロトロン転写充電器およびコロトロン転写充電器を用いた接触型転写充電器であってもよい。接触型転写充電器の転写ローラーによって強く押すことによって、画像転写段階を維持することができる。さらに、転写ローラーまたは接触型転写充電器を、中間転写体を導くような位置にローラーを押すことによって、トナー画像を中間転写体から転写材料へと移動させる操作を行ってもよい。
【００１８】
光静電除去ユニットとして、例えば、タングステンランプまたはＬＥＤを用いてもよく、光静電除去プロセスで使用する光質としては、タングステンランプの白色光、ＬＥＤの赤色光を挙げることができる。光静電除去プロセスで、照射光の強度として、通常は、出力を、光質の約数倍〜約３０倍が、電子写真用感光材料の露光感度の半分を示すように設定する。
【００１９】
定着ユニットは、特に制限されず、任意の既知の定着ユニットを使用してもよく、例えば、熱ローラー定着ユニットおよびオーブン定着ユニットを用いてもよい。
【００２０】
クリーニングユニットは、特に制限されず、任意の既知のクリーニングデバイスを用いてもよい。
【００２１】
一次転写を繰り返すためのカラー画像形成装置を、図１に模式的に示している。図１に示す画像形成装置は、像保持体として感光ドラム１と、転写ベルトのような中間転写体として転写体２と、転写電極としてバイアスローラー３と、転写材料として紙を供給するためのトレー４と、ＢＫ（ブラック）トナーによる現像デバイス５と、Ｙ（イエロー）トナーによる現像デバイス６と、Ｍ（マゼンタ）トナーによる現像デバイス７と、Ｃ（シアン）トナーによる現像デバイス８と、部材クリーナー９と、剥離爪１３と、ローラー２１、２３および２４と、バックアップローラー２２と、導電性ローラー２５と、電極ローラー２６と、クリーニングブレード３１と、紙の束４１と、ピックアップローラー４２と、フィードローラー４３とを備えている。
【００２２】
図１に示す画像形成装置において、感光ドラム１は、矢印Ａの方向に回転し、帯電デバイス（示していない）の表面を均一に帯電させる。帯電した感光ドラム１に、画像書き込みデバイス（例えば、レーザー書き込みデバイス）によって、第１色（例えば、ＢＫ）の静電潜像が作成される。この静電潜像は、現像デバイス５によって、トナーによって現像され、目に見えるトナー画像Ｔが作成される。トナー画像Ｔは、感光ドラム１が回転することによって、導電性ローラー２５を備える一次転写ユニットに移動し、導電性ローラー２５から、トナー画像Ｔに逆極性の電場がかけられる。トナー画像Ｔは、転写体２に静電的に吸着し、矢印Ｂの方向に転写体２が回転することによって、一次転写が行われる。
【００２３】
同様に、第２色のトナー画像、第３色のトナー画像、第４色のトナー画像が、次々と作成され、転写体２に重ねて配置され、多層トナー画像が作成される。
【００２４】
転写体２が回転することによって、転写体２に転写された多層トナー画像が、バイアスローラー３を備える二次転写ユニットに移動する。二次転写ユニットは、転写体２のトナー画像を保持している表面側に配置されているバイアスローラー３と、転写体２の裏側からバイアスローラー３と向かい合うように配置されているバックアップローラー２２と、バックアップローラー２２と密に接して回転する電極ローラー２６とを備えている。
【００２５】
紙４１は、ピックアップローラー４２によって、紙トレー４に入っている紙束から１枚ずつ取り出され、特定のタイミングで、フィードローラー４３によって、二次転写ユニットの転写体２とバイアスローラー３との間の空間に供給される。供給された紙４１は、バイアスローラー３とバックアップローラー２２とに押されながら搬送され、転写体２の上に保持されているトナー画像が、転写体２が回転することによって紙４１に転写される。
【００２６】
トナー画像が転写された紙４１は、最後のトナー画像の一次転写が終わるまで、剥離爪１３を後退した位置に操作することによって転写体２から剥離され、定着デバイス（示されていない）に搬送される。トナー画像は、圧力や熱を加えることによって定着し、永久的な画像が作成される。多層トナー画像を紙４１に転写した後、転写体２を、二次転写ユニットの下流に配置されているクリーナー９でクリーニングして残留トナーを除去し、次の転写に備える。バイアスローラー３は、ポリウレタンなどでできているクリーニングブレード３１などが常に接触していてもよく、転写によって付着したトナー粒子、紙粉、他の異物が除去されるように提供されていてもよい。
【００２７】
単色画像を転写する場合、一次転写の後、トナー画像Ｔは、すぐに二次転写プロセスに送られ、定着デバイスに運ばれるが、複数の色を組み合わせて多色画像を転写する場合には、転写体２と感光ドラム１との回転が、一次転写ユニットで複数色のトナー画像の位置が正確に合い、複数色のトナー画像がずれないように同期化される。二次転写ユニットでは、トナーの極性と同じ極性の電力（転写電力）を、バイアスローラー３および転写体２とは反対側に配置されているバックアップローラー２２と密に接触している電極ローラー２６に加えることによって、静電反発力によって、トナー画像が紙４１に転写される。これにより、画像が作成される。
【００２８】
中間転写体２は、任意の適切な形状であってもよい。適切な形状の例としては、シート、フィルム、ウェブ、箔、片、コイル、円筒形、ドラム、終端のないメビウスの輪、円板、終端のないベルトを含むベルト、終端がなく、つなぎ目のある可とう性ベルト、終端がなく、つなぎ目のない可とう性ベルト、パズルカットのつなぎ目がある、終端のないベルトなどが挙げられる。図１では、転写体２はベルトとして示されている。
【００２９】
画像転写の場合の画像では、カラートナー画像は、まず、光受容体に蓄積し、次いで、すべてのカラートナー画像が、同時に中間転写体に転写される。タンデム型転写では、トナー画像は、所定の時間に、１つの色が、光受容体から中間転写体の同じ領域に転写される。両実施形態が、本明細書に含まれる。
【００３０】
現像した画像を光導電性部材から中間転写体に転写し、この画像を中間転写体から基板に転写することは、電子写真で従来から使用されている任意の適切な技術（例えば、コロナ転写、圧力転写、バイアス転写、およびこれらの転写手段の組み合わせなど）によって行うことができる。
【００３１】
中間転写体は、任意の適切な形状であってもよい。適切な形状の例としては、シート、フィルム、ウェブ、箔、片、コイル、円筒形、ドラム、終端のない片、円板、ドレルト（ドラムとベルトの中間）、終端のないベルトを含むベルト、終端がなく、つなぎ目のある可とう性ベルト、終端がなく、つなぎ目のある可とう性作像ベルトが挙げられる。
【００３２】
本明細書には、ポリフェニルスルホン（ＰＰＳＵ）のつなぎ目のない中間転写ベルト（ＩＴＢ）およびＩＴＢを製造するのに有用な（ＰＰＳＵ）組成物が開示されている。得られるつなぎ目のないＩＴＢは、コーティングの品質および性能が優れている。
【００３３】
図２に示す実施形態では、中間転写体５４は、単層構造の膜の形態である。中間転写体５４は、ポリフェニルスルホンの第１のポリマーと、ポリシロキサンの第２のポリマーとを含む単一の層５２を備えている。それに加え、適切な導電性を与えるためのカーボンブラック５１が、ＰＰＳＵおよびポリシロキサンの層５２に分散している。カーボンブラック５１は、中間転写体の約１重量％〜約３０重量％、または約２重量％〜約２５重量％、または約３重量％〜約２０重量％の量で存在する。ポリフェニルスルホンは、中間転写体の約７０重量％〜約９７重量％、または約７５重量％〜約９０重量％、または約８０重量％〜約８７重量％の量で存在する。ポリシロキサンは、中間転写体の約０．０１重量％〜約２重量％、または約０．０３重量％〜約１重量％、または約０．０５重量％〜約０．２重量％の量で存在し、合計は約１００％である。カーボンブラック／ポリフェニルスルホン／ポリシロキサンの重量比は、約１／９７／２〜約３０／７０／０．０１の範囲である。
【００３４】
本明細書には、ＩＴＢを製造するためのコーティング組成物が開示される。この組成物は、ポリフェニルスルホン（ＰＰＳＵ）と、ポリシロキサンと、カーボンブラックとを含む。場合により、ＩＴＢは、コーティング基板から良好に剥離させるためにリン酸エステルを含む。
【００３５】
開示されているポリフェニルスルホン（ＰＰＳＵ、以下に示すような構造）は、ＳｏｌｖａｙからＲＡＤＥＬ（登録商標）Ｒ−５０００ＮＴとして入手可能であり、
【化２】
0005715580.tif 000003
式中、ｎは、約３０〜５，０００であるか、または約５０〜４，０００であるか、または、約８０〜３，５００である。このポリマーは、ガラス転移温度Ｔｇが約２２０℃であり、一般的な有機溶媒に可溶性である。ポリフェニルスルホンは、中間転写体の約７０重量％〜約９６重量％、または約７５重量％〜約９０重量％、または約８０重量％〜約８７重量％の量で存在する。
【００３６】
ＰＰＳＵを溶解するために用いられる一般的な有機溶媒としては、Ｎ−メチルピロリドン（ＮＭＰ）、Ｎ，Ｎ’−ジメチルホルムアミド（ＤＭＦ）、テトラヒドロフラン（ＴＨＦ）、Ｎ，Ｎ’−ジメチルアセトアミド（ＤＭＡｃ）、モノクロロベンゼンが挙げられる。
【００３７】
他の市販されているポリフェニルスルホンの例としては、ＲＡＤＥＬ（登録商標）５１００ＮＴ１５、５９００ＮＴなどが挙げられ、いずれもＳｏｌｖａｙから入手可能である。
【００３８】
本明細書で用いるのに適した炭素材料としては、カーボンブラック、アセチレンブラック、グラファイト、カーボンナノチューブ、グラフェン、フッ素化カーボンブラックなど、およびこれらの混合物が挙げられる。組成物に適したカーボンブラックには、Ｅｖｏｎｉｋ−Ｄｅｇｕｓｓａ製のｓｐｅｃｉａｌ  ｂｌａｃｋ  ４（Ｂ．Ｅ．Ｔ．表面積＝１８０ｍ２／ｇ、ＤＢＰ吸収量＝１．８ｍｌ／ｇ、一次粒子径＝２５ナノメートル）がある。他の適切なカーボンブラックの例としては、ｓｐｅｃｉａｌ  ｂｌａｃｋ  ５（Ｂ．Ｅ．Ｔ．表面積＝２４０ｍ２／ｇ、ＤＢＰ吸収量＝１．４１ｍｌ／ｇ、一次粒子径＝２０ナノメートル）、ｃｏｌｏｒ  ｂｌａｃｋ  ＦＷ１（Ｂ．Ｅ．Ｔ．表面積＝３２０ｍ２／ｇ、ＤＢＰ吸収量＝２．８９ｍｌ／ｇ、一次粒子径＝１３ナノメートル）、ｃｏｌｏｒ  ｂｌａｃｋ  ＦＷ２（Ｂ．Ｅ．Ｔ．表面積＝４６０ｍ２／ｇ、ＤＢＰ吸収量＝４．８２ｍｌ／ｇ、一次粒子径＝１３ナノメートル）、ｃｏｌｏｒ  ｂｌａｃｋ  ＦＷ２００（Ｂ．Ｅ．Ｔ．表面積＝４６０ｍ２／ｇ、ＤＢＰ吸収量＝４．６ｍｌ／ｇ、一次粒子径＝１３ナノメートル）が挙げられ、いずれもＥｖｏｎｉｋ−Ｄｅｇｕｓｓａから入手可能である。溶媒を除去した後、カーボンブラックは、約１重量％〜約３０重量％、または約２重量％〜約２５重量％、または約３重量％〜約２０重量％のつなぎ目のない層を含む。
【００３９】
中間転写体中に存在するポリシロキサン（表面平滑性のため）としては、ポリエーテルで改質されたポリジメチルシロキサン、ＢＹＫ  Ｃｈｅｍｉｃａｌから商品名ＢＹＫ（登録商標）３３３、ＢＹＫ（登録商標）３３０（メトキシプロピルアセテート中、約５１重量％）および３４４（キシレン／イソブタノール＝８０／２０中、約５２．３重量％）、ＢＹＫ（登録商標）−ＳＩＬＣＬＥＡＮ  ３７１０および３７２０（メトキシプロパノール中、約２５重量％）で市販されているもの；ポリエステルで改質されたポリジメチルシロキサン、ＢＹＫ  Ｃｈｅｍｉｃａｌから商品名ＢＹＫ（登録商標）３１０（キシレン中、約２５重量％）および３７０（キシレン／アルキルベンゼン／シクロヘキサノン／モノフェニルグリコール＝７５／１１／７／７中、約２５重量％）で市販されているもの；ポリアクリレートで改質されたポリジメチルシロキサン、ＢＹＫ  Ｃｈｅｍｉｃａｌから商品名ＢＹＫ（登録商標）−ＳＩＬＣＬＥＡＮ  ３７００（メトキシプロピルアセテート中、約２５重量％）で市販されているもの；またはポリエステルポリエーテルで改質されたポリジメチルシロキサン、ＢＹＫ  Ｃｈｅｍｉｃａｌから商品名ＢＹＫ（登録商標）３７５（ジ−プロピレングリコールモノメチルエーテル中、約２５重量％）で市販されているものが挙げられる。ＩＴＢの量は、約０．０１重量％〜約２重量％、または約０．０３重量％〜約１重量％、または約０．０５重量％〜約０．２重量％である。
【００４０】
任意要素のリン酸エステル（コーティング基板から良好に剥離するため）は、ＰＯＬＹＳＴＥＰ（登録商標）Ｐ−３４（Ｓｔｅｐａｎ  Ｃｏｒｐｏｒａｔｉｏｎ製のアルキルフェノールエトキシレートのリン酸エステル）である。他のリン酸エステルの例としては、トリデシルアルコールエトキシレート、アルキルフェノールエトキシレート、アルキルポリエトキシエタノール、アルキルフェノキシポリエトキシエタノールなどのリン酸エステルが挙げられる。商業的な例としては、ＳＴＥＰＦＡＣ（登録商標）８１８０、８１８１、８１８２（アルキルポリエトキシエタノールのリン酸エステル）、８１７０、８１７１、８１７２、８１７３、８１７５（アルキルフェノキシポリエトキシエタノールのリン酸エステル）、ＰＯＬＹＳＴＥＰ（登録商標）Ｐ−１１、Ｐ−１２、Ｐ−１３（トリデシルアルコールエトキシレートのリン酸エステル）、Ｐ−３１、Ｐ−３２、Ｐ−３３、Ｐ−３５（アルキルフェノールエトキシレートのリン酸エステル）が挙げられ、いずれもＳｔｅｐａｎ  Ｃｏｒｐｏｒａｔｉｏｎから入手可能である。ＩＴＢ中のリン酸エステルの量は、約  重量％〜約５重量％、または約０．１重量％〜約２重量％、または約０．２重量％〜約１重量％である。
【００４１】
生成する中間転写ベルト（ＩＴＢ）は、表面抵抗率が、約１０８Ω／ｓｑ〜約１０１３Ω／ｓｑ、または約１０９Ω／ｓｑ〜約１０１２Ω／ｓｑ、または約１０１０Ω／ｓｑ〜約１０１１Ω／ｓｑの範囲であってもよい。いくつかの実施形態では、生成するＩＴＢコーティングは、機械的なヤング弾性率が、約１，５００ＭＰａ〜約６，０００ＭＰａ、または約２，５００ＭＰａ〜約５，０００ＭＰａ、または約３，０００ＭＰａ〜約４，０００ＭＰａの範囲であってもよい。いくつかの実施形態では、ＩＴＢ層は、合計厚みが、約３０ミクロン〜約５００ミクロン、または約５０ミクロン〜約３００ミクロン、または約７０ミクロン〜約１５０ミクロンである。カーボンブラック粒子を含むＰＰＳＵ  ＩＴＢの熱膨張係数（ＣＴＥ）は、約５０ｐｐｍ／℃〜約１５０ｐｐｍ／℃、または約７０ｐｐｍ／℃〜約１２０ｐｐｍ／℃である。
【００４２】
カーボンブラック粒子を含むＰＰＳＵ  ＩＴＢの吸湿膨張係数（ＣＨＥ）は、約１０ｐｐｍ／湿度％、または約２０ｐｐｍ／湿度％〜約３０ｐｐｍ／湿度％である。
【００４３】
カーボンブラック粒子を含むＰＰＳＵ  ＩＴＢの表面粗さは、約０．０４ミクロン〜約０．２ミクロンである。
【００４４】
コーティング混合物またはコーティング溶液を、任意の適切な既知の様式でコーティングする。このような材料を基板層にコーティングする典型的な技術としては、フローコーティング、液体噴霧コーティング、浸漬コーティング、巻き線によるロッドコーティング、流動床コーティング、粉末コーティング、静電噴霧、音波による噴霧、ブレードコーティングなどが挙げられる。この組成物をコーティングした後、コーティングを約１２５℃で３０分間硬化させ、次いで、約１９０℃で約４０分間硬化させる。
【００４５】
ＮＭＰ中、ＰＰＳＵ（ＲＡＤＥＬ（登録商標）Ｒ−５０００ＮＴ）、ポリシロキサン（ＢＹＫ（登録商標）３３３）、カーボンブラック（ｓｐｅｃｉａｌ  ｂｌａｃｋ  ４）を重量比８４．９５／０．０５／１５で含むコーティング組成物を、ホモジナイザまたはアトライタによって調製した。得られた分散物（約２０重量％の固形分、粘度が約１，２００ｃｐｓ）をフローコーティングし、次いで、１２５℃で３０分、１９０℃で４０分乾燥させた。優れたコーティング品質を有するつなぎ目のないＩＴＢを得た。
【００４６】
ＰＰＳＵ、ポリシロキサン、カーボンブラック  ＩＴＢのいくつかの重要な特徴を測定し、表面抵抗率が１．２×１０９ｏｈｍ／ｓｑ、ヤング弾性率が３，７００ＭＰａ、ＣＴＥが１００ｐｐｍ／℃、ＣＨＥが２５．８ｐｐｍ／湿度％であり、これらはすべて、機能的な中間転写体であることを示している。
【図１】
0005715580.tif 000005
【図２】
0005715580.tif 000006